(57)【要約】【課題】混合セメントを用いた水和固化体の強度特性を簡易かつ多くの時点で評価することのできる混合セメントの強度推定方法、強度推定装置およびコンクリートの製造方法を提供する。【解決手段】セメントと混合材とからなる混合セメントを使用した水和固化体の強度を推定する方法であって、混合セメントと水とを所定の水粉体比で練混ぜて試料を作製し、この試料の所定の材齢における積算発熱量を測定するステップＳ１~Ｓ３と、測定した積算発熱量と、終局発熱量と、混合セメントにおけるセメントと混合材の体積比と、混合材の種類に応じて設定した材料定数とに基づいて、強度を推定するステップＳ４とを備えるようにする。【選択図】図１
2018112519.tif 000002
【特許請求の範囲】
【請求項１】
セメントと混合材とからなる混合セメントを使用した水和固化体の強度を推定する方法であって、
混合セメントと水とを所定の水粉体比で練混ぜて試料を作製し、この試料の所定の材齢における積算発熱量を測定するステップと、
測定した積算発熱量と、終局発熱量と、混合セメントにおけるセメントと混合材の体積比と、混合材の種類に応じて設定した材料定数とに基づいて、強度を推定するステップとを備えることを特徴とする混合セメントの強度推定方法。
【請求項２】
セメントと混合材とからなる混合セメントを使用した水和固化体の強度を推定する装置であって、
混合セメントと水とを所定の水粉体比で混合してなる試料の所定の材齢における積算発熱量を測定する測定手段と、
測定した積算発熱量と、終局発熱量と、混合セメントにおけるセメントと混合材の体積比と、混合材の種類に応じて設定した材料定数とに基づいて、強度を推定する推定手段とを備えることを特徴とする混合セメントの強度推定装置。
【請求項３】
請求項１に記載の混合セメントの強度推定方法による推定に基づいて所定の強度に対応する混合セメントを選択し、選択した混合セメントを使用してコンクリートを製造することを特徴とするコンクリートの製造方法。
【発明の詳細な説明】
【技術分野】
【０００１】
本発明は、混合セメントの強度推定方法、強度推定装置およびコンクリートの製造方法に関するものである。
【背景技術】
【０００２】
一般に、混合セメントを使用したコンクリートの場合、混合材の置換率によって強度特性は異なる。特に海外に目を向けると、この混合材をポルトランドセメントに混合されていることが多い。欧州の混合セメントの利用の現状を図７に示す。この図より、ＣＥＭ ＩＩ〜ＣＥＭ Ｖの混合セメントの利用が多いことが読み取れる。また、欧州のセメントの規格であるＥＮ１９７−１を表１に示す。この規格は、ポルトランドセメントに対する混合材の置換量の幅が大変広い規格となっている。次に、世界各国のセメントに混合している混合材の量のデータを図８に示す（出典：非特許文献１）。Ｇｙｐｓｕｍを除く混合材の使用量は年々増加していることが確認でき、今後使用機会は増加すると考えられる。
【０００３】
・ＥＮ１９７−１：２０１１におけるセメントの種類（ｍａｓｓ％）
【表１】
2018112519.tif 000003
【０００４】
以上の理由から、場合によっては、市場に出ているほとんどのセメントが混合セメントとなっている国もあり、海外で建設工事を行う際には混合セメントを利用することが多い。参考例として、表２、図９〜図１１に、海外で実際に販売されているセメントの材料組成および物性値の例を示す。Ｒは混合材の入っていない普通ポルトランドセメントである。セメント中の鉱物組成や材料組成が異なることが確認でき、それにより発現するコンクリートの流動性・凝結特性・強度特性がそれぞれ異なることが確認できる。このような混合セメントは、国内での使用経験が少ないため、従来の経験式が当てはまらず、コンクリートとしての性能の推定が困難という問題がある。
【０００５】
・海外で生産されたセメントの鉱物組成
【表２】
2018112519.tif 000004
【０００６】
また、実務においては、通常と異なる結合材や混和剤をコンクリートに用いる場合、試験練りにより性能の事前確認を行う。しかし、材料には骨材を含め様々な組み合わせがある一方、工事の準備期間には限りがあるため、最低限の確認を行うことが多く、材料のロットや気温が変わった場合に、試験練りとは異なるコンクリートの性能となる問題もある。
【先行技術文献】
【特許文献】
【０００７】
【特許文献１】特開２０１５−１３５２５７号公報
【特許文献２】特開２０１４−１６７４６７号公報
【非特許文献】
【０００８】
【非特許文献１】GNR Project Reporting CO2、［online］、［２０１６年１２月１２日検索］、インターネット＜ＵＲＬ：http://www.wbcsdcement.org/GNR-2012/geo/GNR-Indicator#3219-geo.html＞
【非特許文献２】依田侑也、相川豊、新大軌、坂井悦郎：混合セメントの水和発熱量と圧縮強度の関係、セメント・コンクリート論文集、Vol. 69、pp.191-198 (2015)
【非特許文献３】T.C.Powers：Structure and physical properties of hardened Portland cement, Journal of the American Ceramic Society, Vol.41, No.1, pp.1-6 (1958)
【非特許文献４】萩原清一、浅賀喜与志：セメント・コンクリートに用いる各種熱量計, Journal of the Society of Inorganic Materials, Japan 14, 451-458 (2007)
【発明の概要】
【発明が解決しようとする課題】
【０００９】
上述したような問題を解決するため、混合セメントの性能を確認する際に、なるべく簡易な測定で多くの検討ができる技術の開発が望まれていた。これに対し、本発明者は混合セメントの強度特性などの性能を簡易かつ多くの時点で評価できる技術の構築を目指し、結合材の水和反応に関して鋭意研究を行った。この結果、熱量計の利用に着目した以下の本発明に至った。
【００１０】
本発明は、上記に鑑みてなされたものであって、混合セメントを用いた水和固化体の強度特性を簡易かつ多くの時点で評価することのできる混合セメントの強度推定方法、強度推定装置およびコンクリートの製造方法を提供することを目的とする。
【課題を解決するための手段】
【００１１】
上記した課題を解決し、目的を達成するために、本発明に係る混合セメントの強度推定方法は、セメントと混合材とからなる混合セメントを使用した水和固化体の強度を推定する方法であって、混合セメントと水とを所定の水粉体比で練混ぜて試料を作製し、この試料の所定の材齢における積算発熱量を測定するステップと、測定した積算発熱量と、終局発熱量と、混合セメントにおけるセメントと混合材の体積比と、混合材の種類に応じて設定した材料定数とに基づいて、強度を推定するステップとを備えることを特徴とする。
【００１２】
また、本発明に係る混合セメントの強度推定装置は、セメントと混合材とからなる混合セメントを使用した水和固化体の強度を推定する装置であって、混合セメントと水とを所定の水粉体比で混合してなる試料の所定の材齢における積算発熱量を測定する測定手段と、測定した積算発熱量と、終局発熱量と、混合セメントにおけるセメントと混合材の体積比と、混合材の種類に応じて設定した材料定数とに基づいて、強度を推定する推定手段とを備えることを特徴とする。
【００１３】
また、本発明に係るコンクリートの製造方法は、上述した混合セメントの強度推定方法による推定に基づいて所定の強度に対応する混合セメントを選択し、選択した混合セメントを使用してコンクリートを製造することを特徴とする。
【発明の効果】
【００１４】
本発明に係る混合セメントの強度推定方法によれば、セメントと混合材とからなる混合セメントを使用した水和固化体の強度を推定する方法であって、混合セメントと水とを所定の水粉体比で練混ぜて試料を作製し、この試料の所定の材齢における積算発熱量を測定するステップと、測定した積算発熱量と、終局発熱量と、混合セメントにおけるセメントと混合材の体積比と、混合材の種類に応じて設定した材料定数とに基づいて、強度を推定するステップとを備えるので、混合セメントを用いた水和固化体の強度特性を簡易かつ多くの時点で評価することができるという効果を奏する。
【００１５】
また、本発明に係る混合セメントの強度推定装置によれば、セメントと混合材とからなる混合セメントを使用した水和固化体の強度を推定する装置であって、混合セメントと水とを所定の水粉体比で混合してなる試料の所定の材齢における積算発熱量を測定する測定手段と、測定した積算発熱量と、終局発熱量と、混合セメントにおけるセメントと混合材の体積比と、混合材の種類に応じて設定した材料定数とに基づいて、強度を推定する推定手段とを備えるので、混合セメントを用いた水和固化体の強度特性を簡易かつ多くの時点で評価することができるという効果を奏する。
【００１６】
また、本発明に係るコンクリートの製造方法によれば、上述した混合セメントの強度推定方法による推定に基づいて所定の強度に対応する混合セメントを選択し、選択した混合セメントを使用してコンクリートを製造するので、強度が推定された混合セメントの中から適切な混合セメントを用いることにより、例えば強度発現性に優れたコンクリートを製造することができるという効果を奏する。
【図面の簡単な説明】
【００１７】
【図１】図１は、本発明に係る混合セメントの強度推定方法、強度推定装置の実施の形態を示すフロー図である。
【図２】図２は、確認実験に用いた伝導熱量計の説明図であり、（１）は伝導熱量計の上面図、（２）は側断面図、（３）は測定機構の概念図である。
【図３】図３は、既往の強度評価式と圧縮強度の関係を示す図である。
【図４】図４は、本実施の形態の強度評価式により求めた圧縮強度を示す図である。
【図５】図５は、圧縮強度の推定値と実測値の関係を示す図である。
【図６】図６は、従来のフローを示す図である。
【図７】図７は、欧州におけるセメント種類ごとの生産量を示す図である。
【図８】図８は、混合セメントに占める混合材の割合を示す図である。
【図９】図９は、海外で生産されたセメントのモルタルフローを示す図である。
【図１０】図１０は、海外で生産されたセメントの凝結特性を示す図である。
【図１１】図１１は、海外で生産されたセメントの強度特性を示す図である。
【発明を実施するための形態】
【００１８】
以下に、本発明に係る混合セメントの強度推定方法、強度推定装置およびコンクリートの製造方法の実施の形態を図面に基づいて詳細に説明する。なお、この実施の形態によりこの発明が限定されるものではない。
【００１９】
上述したように、本発明は熱量計の利用に着目して、混合セメントの強度特性を簡易かつ多くの時点（材齢）で評価できるようにしたものである。特に、伝導熱量計による反応熱の測定は、再現性が良く、多時点測定や養生温度の制御が可能であり、測定者によって差違も生じにくいため、気温が日本と異なり、技術者が不足しがちな海外においては、極めて有効な手段となり得る。
【００２０】
（混合セメントの強度推定方法）
まず、本発明に係る混合セメントの強度推定方法の実施の形態について説明する。本発明は、図１に示すようなフローで実施される。
【００２１】
まず、ステップＳ１において、セメントと混合材とからなる混合セメントを５〜２０ｇ程度正確に計測し、この混合セメントと水とを所定の水粉体比で練混ぜてセメントペースト（試料）を作製する。ここで、１試験体につき例えば１５ｇ程度の混合セメントを使用する場合、混合セメントの成分のばらつきを少なくするため２試験体で試験するには３０ｇ程度のセメントがあればよいことになる。
【００２２】
次に、ステップＳ２において、所定の養生温度（一定温度）に設定した伝導熱量計に、作製したセメントペーストをセットする。伝導熱量計の特性については後述する。
【００２３】
続いて、ステップＳ３において、伝導熱量計によりセメントペーストの所定の材齢（例えば材齢Ｘ日）までの反応熱（積算発熱量）を測定する。
【００２４】
次に、ステップＳ４において、後述する強度評価式［９］に混合セメントの調合に関する情報と、測定した反応熱を代入することにより、所定の材齢（例えば材齢Ｘ日）における圧縮強度を求める。この圧縮強度は強度評価式［９］を使って任意の材齢（例えば材齢１日、３日、７日、２８日など）で非破壊で何度でも求めることができる。なお、混合セメントの調合に関する情報とは、混合セメントにおけるセメントと混合材の初期の体積比と、終局発熱量と、混合材の種類に応じてあらかじめ設定される材料定数をいう。セメントと混合材の初期の体積比は、混合材の置換率または混合率と、セメントと混合材の各物性値により求めることができる。
【００２５】
このように、本実施の形態によれば、混合セメントを使用した所定の材齢におけるセメントペーストの強度特性を簡易かつ多くの時点で評価することができる。これにより、この混合セメントを使用したコンクリートの強度特性の推定が容易となる。
【００２６】
また、本実施の形態によれば、数ｇの混合セメントで連続する多くの材齢の強度特性を推定可能である。従来の方法のように膨大な数の試験体を作製する必要がなく、少量の混合セメントで済む。また、後述するように混合材種類によって一定の補正係数を設定することで基準セメントと同一の評価軸で評価することができる。また、養生温度によって一定の補正係数を設定することで評価することができる。さらに、ポルトランドセメントの種類、混合材の種類、粉末度、化学組成、混合材量をパラメータとした、世界中の広い範囲の混合セメントに対応することができる。
【００２７】
（強度評価式について）
普通ポルトランドセメントでは、水和物の生成量と空隙量がわかれば、強度を推定できる。伝導熱量計で得られた積算発熱量は、表３の終局発熱量と、式［１］、［２］によって反応率に換算できる。
【００２８】
αC＝ＨC／ＨC∞                                                  式［１］
αB＝ＨB／ＨB∞                                                  式［２］
ここに、αC：ポルトランドセメントの反応率
ＨC：ポルトランドセメントの積算発熱量
ＨC∞：ポルトランドセメントの終局発熱量
αB：混合材の反応率
ＨB：混合材の積算発熱量
ＨB∞：混合材の終局発熱量
【００２９】
・セメント種類、材料ごとの終局発熱量（Ｈ∞）（Ｊ／ｇ）
【表３】
2018112519.tif 000005
【００３０】
一方、混合材が入ると、単位反応率あたりの空隙の充填率が異なる。そのため、普通ポルトランドセメント系の単位反応率あたりの水和物生成体積比は一般的に約２．０である（ここでは２．２としている）が、混合セメント系は、表４の混合材の種類によって定まる材料定数（γ）をかけることで、水和物の生成量（Ｖhyd-C、Ｖhyd-B）が求められる。γを混合材ごとに設定したのが本発明の特徴の一つである。ここで、ＶC0とＶB0は、調合から求められる初期のセメントおよび混合材の体積比であり、水セメント比の影響が考慮されている。
【００３１】
Ｖhyd-C＝２．２×αC×ＶC0                                      式［３］
Ｖhyd-B＝２．２×γ×αB×ＶB0                                  式［４］
【００３２】
・材料定数γの値（出典：非特許文献２）
【表４】
2018112519.tif 000006
【００３３】
残存セメント量（ＶC、ＶB）は、未反応率を用いて初期のセメントおよび混合材の体積から求められる。
【００３４】
ＶC＝（１−αC）×ＶC0                                          式［５］
ＶB＝（１−αB）×ＶB0                                          式［６］
【００３５】
以上の式を用いて、毛管空隙率は次式［７］で求められる。
【００３６】
Ｖpore＝１−ＶC−ＶB−Ｖhyd-C−Ｖhyd-B                        式［７］
【００３７】
上記の式［３］［４］［７］を利用することで、強度は次の強度評価式［９］で求められる（出典：非特許文献３）。
【００３８】
Ｘ＝（Ｖhyd-C＋Ｖhyd-B）／（Ｖhyd-C＋Ｖhyd-B ＋Ｖpore）      式［８］
σ＝σ0ＸN                                                      式［９］
ここに、  Ｘ：ゲル／スペース比（ｖｏｌ．／ｖｏｌ．）
σ：強度（Ｎ／ｍｍ2）
σ0：終局強度（Ｎ／ｍｍ2）
Ｎ：定数
【００３９】
（確認実験）
次に、本発明の作用効果を確認するために行った確認実験について説明する。
【００４０】
・使用材料
使用材料は、表５〜表７に示す４種類のポルトランドセメント（Ｃ：普通、Ｈ：早強、Ｍ：中庸熱、Ｌ：低熱）、石灰石微粉末（ＬＳＰ）を混合したもの、高炉スラグ微粉末（ＢＦＳ）の粉末度・種類・置換率を変えたもの、フライアッシュ（ＦＡ）の種類・混合率を変えたもの、それぞれに対して養生温度を１０、３０℃としたもの、水セメント比を変えたものなど、様々な混合セメントを試製し、用意した。
【００４１】
高炉スラグ微粉末については、３０００、４０００、６０００の記号のものは日本のＪＩＳ規格のものを用い、その他の記号のものは、海外産の化学組成が異なるものである。フライアッシュについては、国や産地の異なる３種類を用いた。
【００４２】
・ポルトランドセメント系の検討水準
【表５】
2018112519.tif 000007
【００４３】
・高炉スラグを混合した系の検討水準
【表６】
2018112519.tif 000008
【００４４】
・フライアッシュを混合した系の検討水準
【表７】
2018112519.tif 000009
【００４５】
・圧縮強度試験
強度試験体はペーストとし、各セメントを水セメント比０．５でホバートミキサを用いて３分間練り混ぜ、φ５０×１００ｍｍの円柱型枠に打設し、封緘状態とした。練り混ぜおよび試験体の養生は、２０℃の恒温室で行った。所定の材齢（１、３、７、１４、２８日）において、圧縮強度試験の直前に脱型を行い、試験体の上面と下面の研磨を行った後、圧縮強度試験に供した。圧縮強度は、３本の試験体の平均値とした。
【００４６】
・伝導熱量計による積算発熱量の測定
各セメントを１５ｇ計量し、所定の水セメント比で、手練りで３分間練混ぜた後、図２に示すような伝導熱量計ＣＨＣ−ＯＭ６Ｒ（株式会社東京理工製）にセットし、水和発熱量の測定を材齢２８日まで連続で行った。データの解析は、外練りの装置の特性上、材齢１時間からの水和発熱量のデータを用いた。
【００４７】
図２は、本実験で用いた伝導熱量計の装置構成を例示したものである。図２（１）〜（３）に示すように、伝導熱量計は、一つの恒温体１（ヒートシンク）に物理的、機械的および電気的条件を同じに製作した２台の熱量計２を対称的に配置し、感熱体を兼ねた熱良導体３（またはサーモモジュール）の出力を差動的に接続したものである。この伝導熱量計は１つの比較側Ｒと６つの試料側Ｓを有している。比較側Ｒには比較側容器４が、試料側Ｓには試料側容器である専用容器５が配置される。
【００４８】
図２（３）は伝導熱量計の測定原理の一例として、双子型伝導熱量計の測定原理を示したものである。この図に示すように、２台の熱量計２のうち１台を試料側Ｓとし、他の１台を比較側Ｒとしたとき、試料側Ｓに熱変化が生ずると比較側Ｒを基準にしてその熱変化に比例した信号が発生する。この伝導熱量計では、この出力信号を時間的に計測し、既知の熱量と比較して熱量を求める。
【００４９】
このような双子型伝導熱量計の利点は大変大きく、熱量計に及ぼす室温の変化によるベースラインのドリフト、試料側容器（専用容器５）内をかくはんした時の摩擦熱、試料側容器（専用容器５）内で発生する液体の蒸発潜熱等々、全て不必要の熱は相殺され、目的の熱量のみ測定が可能な優れた熱量計となっている（出典：非特許文献４）。
【００５０】
・結果
まず、従来の評価方法である、材料定数γを用いない場合の強度評価式で評価した積算発熱量（ゲル／スペース比）と圧縮強度の関係を、ＢＦＳ（高炉スラグ微粉末）を混合した系を例にとり図３に一覧で示す。
【００５１】
ここで、図３（ａ）〜（ｃ）中の「Ｃ」は普通ポルトランドセメント（ＬＳＰ混合率ゼロ）、「ＢＦＳ−２０」等のハイフンに区切られた文字列において、一番目の文字はＢＦＳ種類４０００、二番目の数字は置換率を示している。いずれも水セメント比は５０％である。また、図（ｄ）中の「ＢＦＳ６０００−５０−５０％」等のハイフンに区切られた文字列において、一番目の文字はＢＦＳ種類、二番目の数字は置換率、三番目の数字は水セメント比を示している。いずれも養生温度は２０℃である。また、図（ｅ）中の「ＢＦＳ−Ｌ−２０」等のハイフンに区切られた文字列において、二番目の文字はＢＦＳ種類、三番目の数字は置換率を示している。いずれも水セメント比は５０％である。また、図（ｆ）中の「ＢＦＳ４０００−５０−６０％」等のハイフンに区切られた文字列において、一番目の文字はＢＦＳ種類、二番目の数字は置換率、三番目の数字は水セメント比を示している。いずれも養生温度は２０℃である。
【００５２】
この図３に示すように、従来の評価方法では、ＢＦＳ（混合材）の混合率が大きいほど、強度評価式と圧縮強度の関係は大きく異なることがわかる。
【００５３】
次に、全ての水準を、材料定数γを用いた強度評価式［９］で評価した積算発熱量（ゲル／スペース比）と圧縮強度の関係を図４に、圧縮強度の推定値と実測値の関係を図５に示す。これらの図に示すように、強度評価式［９］を利用することで、かなり幅の広い範囲の混合セメントの強度特性の評価が、熱量測定による本発明の簡易な方法により可能となることがわかる。
【００５４】
ところで従来、セメントを使用した水和固化体の強度をＪＩＳ規格に準じて確認するためには、図６に示すように、円柱状のモルタル試験体を複数本作製し、一定温度で養生した後、所定の各材齢において圧縮試験（圧縮強度試験）を行う必要があった。各試験において破壊されたモルタル試験体は廃棄され、標準的な試験の使用セメント量は例えば３ｋｇ程度必要となっていた。また、作製したモルタル試験体の数以上の試験は不可能であり、多量のセメントと労力とコストを要していた。
【００５５】
しかしながら、本実施の形態によれば、図６のフローに示すような従来の場合と比較すると、使用セメント量は少量で済み、しかもＪＩＳ規格に準じた圧縮試験によることなく任意の材齢で何度でも圧縮強度を求めることができる。本実施の形態は、このような非常に簡便な工程にも関わらず、ポルトランドセメントの種類、混合材の種類、粉末度、化学組成、混合材量をパラメータとした、全世界のかなり範囲の広い混合セメントを使用した水和固化体の圧縮強度を推定可能である。
【００５６】
（混合セメントの強度推定装置）
次に、本発明に係る混合セメントの強度推定装置の実施の形態について説明する。
【００５７】
本発明に係る混合セメントの強度推定装置は、セメントと混合材とからなる混合セメントを使用した水和固化体の強度を推定する装置であって、測定手段と推定手段とを備えている。ここで、測定手段、推定手段は、本発明に係る混合セメントの強度推定方法の各ステップに対応するものであるから、以下の説明では上記の混合セメントの強度推定方法において説明した内容と重複する内容については説明を省略する。
【００５８】
測定手段は、混合セメントと水とを所定の水粉体比で混合してなる試料の所定の材齢における積算発熱量を測定するものである。この測定手段は、伝導熱量計により構成することができる。
【００５９】
推定手段は、測定した積算発熱量と、終局発熱量と、混合セメントにおけるセメントと混合材の体積比と、混合材の種類に応じて設定した材料定数とに基づいて、強度を推定するものである。この推定手段としては、例えば上記の積算発熱量、終局発熱量、混合セメントにおけるセメントと混合材の体積比、混合材の種類に応じて設定した材料定数を表す情報が格納されたデータベースまたはメモリと、このデータベースまたはメモリに格納された上記情報を読み出して、強度評価式［９］により所定の材齢における混合セメントの強度を推定する演算処理部を有するコンピュータとにより構成することができる。
【００６０】
このように構成した混合セメントの強度推定装置によれば、上記の強度推定方法と同様に、混合セメントを用いたコンクリートなどの水和固化体の強度特性を簡易かつ多くの時点で評価することができる。
【００６１】
（コンクリートの製造方法）
次に、本発明に係るコンクリートの製造方法の実施の形態について説明する。
【００６２】
本発明に係るコンクリートの製造方法は、上記の混合セメントの強度推定方法による推定に基づいて所定の強度に対応する混合セメントを選択し、選択した混合セメントを使用してコンクリートを製造するものである。このようにすれば、水和固化体とした場合の強度が推定された混合セメントの中から適切な混合セメントを用いることにより、例えば強度発現性に優れたコンクリートを製造することができる。
【００６３】
以上説明したように、本発明に係る混合セメントの強度推定方法によれば、セメントと混合材とからなる混合セメントを使用した水和固化体の強度を推定する方法であって、混合セメントと水とを所定の水粉体比で練混ぜて試料を作製し、この試料の所定の材齢における積算発熱量を測定するステップと、測定した積算発熱量と、終局発熱量と、混合セメントにおけるセメントと混合材の体積比と、混合材の種類に応じて設定した材料定数とに基づいて、強度を推定するステップとを備えるので、混合セメントを用いた水和固化体の強度特性を簡易かつ多くの時点で評価することができる。
【００６４】
また、本発明に係る混合セメントの強度推定装置によれば、セメントと混合材とからなる混合セメントを使用した水和固化体の強度を推定する装置であって、混合セメントと水とを所定の水粉体比で混合してなる試料の所定の材齢における積算発熱量を測定する測定手段と、測定した積算発熱量と、終局発熱量と、混合セメントにおけるセメントと混合材の体積比と、混合材の種類に応じて設定した材料定数とに基づいて、強度を推定する推定手段とを備えるので、混合セメントを用いた水和固化体の強度特性を簡易かつ多くの時点で評価することができる。
【００６５】
また、本発明に係るコンクリートの製造方法によれば、上述した混合セメントの強度推定方法による推定に基づいて所定の強度に対応する混合セメントを選択し、選択した混合セメントを使用してコンクリートを製造するので、強度が推定された混合セメントの中から適切な混合セメントを用いることにより、例えば強度発現性に優れたコンクリートを製造することができる。
【産業上の利用可能性】
【００６６】
以上のように、本発明に係る混合セメントの強度推定方法、強度推定装置およびコンクリートの製造方法は、セメントと混合材とからなる混合セメントを使用した水和固化体の強度を推定するのに有用であり、特に、混合セメントを用いたコンクリートの強度特性を簡易かつ多くの時点で評価するのに適している。
【符号の説明】
【００６７】
１  恒温体（ヒートシンク）
２  熱量計
３  熱良導体（またはサーモモジュール）
４  比較側容器
５  専用容器
Ｓ  試料側
Ｒ  比較側
【図１】
2018112519.tif 000010
【図２】
2018112519.tif 000011
【図３】
2018112519.tif 000012
【図４】
2018112519.tif 000013
【図５】
2018112519.tif 000014
【図６】
2018112519.tif 000015
【図７】
2018112519.tif 000016
【図８】
2018112519.tif 000017
【図９】
2018112519.tif 000018
【図１０】
2018112519.tif 000019
【図１１】
2018112519.tif 000020